"疎水性基材の処理に用いられる撥水剤組成物であって、下記単量体aに基づく構成単位、下記単量体bに基づく構成単位、および下記単量体cに基づく構成単位を有する含フッ素共重合体と、媒体とを含み、前記単量体aに基づく構成単位の割合が、全ての単量体に基づく構成単位100質量のうち、50~90質量である、撥水剤組成物。単量体a:下式1で表される化合物。Z-YnX1。ただし、Zは、炭素数が1~6のポリフルオロアルキル基、または下式2で表される基であり、Yは、2価有機基または単結合であり、nは、1または2である。Xは、nが1の場合は、下式3-1~3-5で表される基のいずれかであり、nが2の場合は、下式4-1~4-4で表される基のいずれかである。CiF2i1OCFX1CF2OjCFX2-2。ただし、iは、1~6の整数であり、jは、0~10の整数であり、X1およびX2は、それぞれフッ素原子またはトリフルオロメチル基である。-CR=CH23-1、-COOCR=CH23-2、-OCOCR=CH23-3、-OCH2-φ-CR=CH23-4、-OCH=CH23-5。ただし、Rは、水素原子、メチル基またはハロゲン原子であり、φはフェニレン基である。-CH[-CH2mCR=CH2]-4-1、-CH[-CH2mCOOCR=CH2]-4-2、-CH[-CH2mOCOCR=CH2]-4-3、-OCOCH=CHCOO-4-4。ただし、Rは、水素原子、メチル基またはハロゲン原子であり、mは0~4の整数である。単量体b:ポリフルオロアルキル基を有さず、炭素数が1~6のアルキル基を有するメタアクリレート。単量体c:ハロゲン化オレフィン。前記含フッ素共重合体が、下記単量体dに基づく構成単位をさらに有する、請求項1に記載の撥水剤組成物。単量体d:ポリフルオロアルキル基を有さず、架橋しうる官能基を有する単量体。前記含フッ素共重合体の質量平均分子量Mwが、5000~100,000である請求項2に記載の撥水剤組成物。疎水性基材の処理に用いられる撥水剤組成物の製造方法であって、界面活性剤および重合開始剤の存在下、媒体中にて、下記単量体混合物を重合する、撥水剤組成物の製造方法。単量体混合物:下記単量体a、下記単量体b、および下記単量体cを含み、前記単量体aの割合が、単量体混合物100質量のうち、50~90質量である混合物。単量体a:下式1で表される化合物。Z-YnX1。ただし、Zは、炭素数が1~6のポリフルオロアルキル基、または下式2で表される基であり、Yは、2価有機基または単結合であり、nは、1または2である。Xは、nが1の場合は、下式3-1~3-5で表される基のいずれかであり、nが2の場合は、下式4-1~4-4で表される基のいずれかである。CiF2i1OCFX1CF2OjCFX2-2。ただし、iは、1~6の整数であり、jは、0~10の整数であり、X1およびX2は、それぞれフッ素原子またはトリフルオロメチル基である。-CR=CH23-1、-COOCR=CH23-2、-OCOCR=CH23-3、-OCH2-φ-CR=CH23-4、-OCH=CH23-5。ただし、Rは、水素原子、メチル基またはハロゲン原子であり、φはフェニレン基である。-CH[-CH2mCR=CH2]-4-1、-CH[-CH2mCOOCR=CH2]-4-2、-CH[-CH2mOCOCR=CH2]-4-3、-OCOCH=CHCOO-4-4。ただし、Rは、水素原子、メチル基またはハロゲン原子であり、mは0~4の整数である。単量体b:ポリフルオロアルキル基を有さず、炭素数が1~6のアルキル基を有するメタアクリレート。単量体c:ハロゲン化オレフィン。前記単量体混合物が、下記単量体dをさらに含む、請求項4に記載の撥水剤組成物の製造方法。単量体d:ポリフルオロアルキル基を有さず、架橋しうる官能基を有する単量体。請求項1または2または3に記載の撥水剤組成物と、浸透剤と、帯電防止剤とを含む、疎水性基材処理剤組成物。疎水性基材を、請求項6に記載の疎水性基材処理剤組成物で処理してなる、物品。前記疎水性基材が、ポリオレフィンからなる基材である、請求項7に記載の物品。該含フッ素共重合体においては、炭素数が8以上のRF基を炭素数が6のRF基に置き換えることによって低下する撥水性および撥アルコール性を、炭素数が8以上の長鎖アルキル基によって補っている。しかし、炭素数が8以上の長鎖アルキル基を有する含フッ素共重合体は、帯電防止剤によって疎水性基材に付与された帯電防止性を低下させる。そのため、疎水性基材の処理に用いる帯電防止剤の量を増やす必要がある。しかし、帯電防止剤の量を増やすと、疎水性基材の親水性が高くなり、疎水性基材の撥水性だけではなく撥アルコール性も低下してしまう。本発明は、帯電防止剤によって疎水性基材に付与される帯電防止性を妨げることなく、疎水性基材に充分な撥水性および撥アルコール性を付与でき、かつ環境負荷が低い撥水剤組成物、その製造方法、疎水性基材処理剤組成物および物品を提供する。本発明の撥水剤組成物は、疎水性基材の処理に用いられる撥水剤組成物であって、下記単量体aに基づく構成単位、下記単量体bに基づく構成単位、および下記単量体cに基づく構成単位を有する含フッ素共重合体と、媒体とを含み、前記単量体aに基づく構成単位の割合が、全ての単量体に基づく構成単位100質量のうち、50~90質量であることを特徴とする。単量体a:下式1で表される化合物。Z-YnX1。ただし、Zは、炭素数が1~6のポリフルオロアルキル基、または下式2で表される基であり、Yは、2価有機基または単結合であり、nは、1または2である。Xは、nが1の場合は、下式3-1~3-5で表される基のいずれかであり、nが2の場合は、下式4-1~4-4で表される基のいずれかである。CiF2i1OCFX1CF2OjCFX2-2。ただし、iは、1~6の整数であり、jは、0~10の整数であり、X1およびX2は、それぞれフッ素原子またはトリフルオロメチル基である。-CR=CH23-1、-COOCR=CH23-2、-OCOCR=CH23-3、-OCH2-φ-CR=CH23-4、-OCH=CH23-5。ただし、Rは、水素原子、メチル基またはハロゲン原子であり、φはフェニレン基である。-CH[-CH2mCR=CH2]-4-1、-CH[-CH2mCOOCR=CH2]-4-2、-CH[-CH2mOCOCR=CH2]-4-3、-OCOCH=CHCOO-4-4。ただし、Rは、水素原子、メチル基またはハロゲン原子であり、mは0~4の整数である。単量体b:ポリフルオロアルキル基を有さず、炭素数が1~6のアルキル基を有するメタアクリレート。単量体c:ハロゲン化オレフィン。前記含フッ素共重合体は、下記単量体dに基づく構成単位をさらに有することが好ましい。単量体d:ポリフルオロアルキル基を有さず、架橋しうる官能基を有する単量体。本発明の撥水剤組成物の製造方法は、疎水性基材の処理に用いられる撥水剤組成物の製造方法であって、界面活性剤および重合開始剤の存在下、媒体中にて、下記単量体混合物を重合することを特徴とする。単量体混合物:前記単量体a、前記単量体b、および前記単量体cを含み、前記単量体aの割合が、単量体混合物100質量のうち、50~90質量である混合物。前記単量体混合物は、前記単量体dをさらに含むことが好ましい。本発明の疎水性基材処理剤組成物は、本発明の撥水剤組成物と、浸透剤と、帯電防止剤とを含むことを特徴とする。本発明の物品は、疎水性基材を、本発明の疎水性基材処理剤組成物で処理してなるものであることを特徴とする。前記疎水性基材は、ポリオレフィンからなる基材であることが好ましい。本発明の撥水剤組成物は、帯電防止剤によって疎水性基材に付与される帯電防止性を妨げることなく、疎水性基材に充分な撥水性および撥アルコール性を付与でき、かつ環境負荷が低い。本発明の撥水剤組成物の製造方法によれば、帯電防止剤によって疎水性基材に付与される帯電防止性を妨げることなく、疎水性基材に充分な撥水性および撥アルコール性を付与でき、かつ環境負荷が低い撥水剤組成物を製造できる。本発明の疎水性基材処理剤組成物は、疎水性基材に、充分な帯電防止性と充分な撥水性および撥アルコール性と、を同時に付与でき、かつ環境負荷が低い。本発明の物品は、充分な帯電防止性、撥水性および撥アルコール性を有し、かつ環境負荷が低い。本明細書においては、式1で表される化合物を化合物1と記す。他の式で表される化合物も同様に記す。また、本明細書においては、式2で表される基を基2と記す。他の式で表される基も同様に記す。また、本明細書におけるメタアクリレートは、アクリレートまたはメタクリレートを意味する。また、本明細書における単量体は、重合性不飽和基を有する化合物を意味する。また、本明細書におけるRf基は、アルキル基の水素原子の一部またはすべてがフッ素原子に置換された基であり、RF基は、アルキル基の水素原子のすべてがフッ素原子に置換された基である。<撥水剤組成物>本発明の撥水剤組成物は、含フッ素共重合体と、媒体とを必須成分として含み、必要に応じて、界面活性剤、添加剤を含む。含フッ素共重合体含フッ素共重合体は、単量体aに基づく構成単位、単量体bに基づく構成単位、および単量体cに基づく構成単位、必要に応じて、単量体dに基づく構成単位、単量体eに基づく構成単位を有する共重合体である。単量体a:単量体aは、化合物1である。なお、式1において、ZとYの境界はZの炭素数が最も少なくなるように定める。Z-YnX1。Zは、炭素数が1~6のRf基ただし、該Rf基はエーテル性の酸素原子を含んでいてもよい。、または基2である。CiF2i1OCFX1CF2OjCFX2-2。ただし、iは、1~6の整数であり、jは、0~10の整数であり、X1およびX2は、それぞれ独立にフッ素原子またはトリフルオロメチル基である。Rf基としては、RF基が好ましい。Rf基は、直鎖状であってもよく、分岐状であってもよく、直鎖状が好ましい。Zとしては、下記の基が挙げられる。FCF24-、FCF25-、FCF26-、CF32CFCF22-、CkF2k1O[CFCF3CF2O]h-CFCF3-等。ただし、kは、1~6の整数であり、hは0~10の整数である。Yは、2価有機基ただし、ポリフルオロアルキレン基を除く。または単結合である。2価有機基としては、アルキレン基が好ましい。アルキレン基は、直鎖状であってもよく、分岐状であってもよい。アルキレン基は、-O-、-NH-、-CO-、-S-、-SO2-、-CD1=CD2-ただし、D1、D2は、それぞれ独立に水素原子またはメチル基である。等を有していてもよい。Yとしては、下記の基が挙げられる。-CH2-、-CH2CH2--CH23-、-CH2CH2CHCH3-、-CH=CH-CH2-、-S-CH2CH2-、-CH2CH2-S-CH2CH2-、-CH2CH2-SO2-CH2CH2-、-W-OCONH-A-NHCOO-CpH2p-等。ただし、pは、2~30の整数である。Aは、分岐のない対照的なアルキレン基、アリレン基またはアラルキレン基であり、-C6H12-、-φ-CH2-φ-、-φ-ただし、φはフェニレン基である。が好ましい。Wは、下記の基のいずれかである。-SO2NR1-CdH2d-、-CONHCdH2d-、-CHRF1-CeH2e-、-CqH2q-。ただし、R1は、水素原子または炭素数1~4のアルキル基であり、dは、2~8の整数であり、RF1は、炭素数1~20のRF基であり、eは、0~6の整数であり、qは、1~20の整数である。RF1としては、炭素数1~6のRF基が好ましく、炭素数4または6のRF基がより好ましい。nは、1または2である。Xは、nが1の場合は、基3-1~3-5のいずれかであり、nが2の場合は、基4-1~4-4のいずれかである。-CR=CH23-1、-COOCR=CH23-2、-OCOCR=CH23-3、-OCH2-φ-CR=CH23-4、-OCH=CH23-5。ただし、Rは、水素原子、メチル基またはハロゲン原子であり、φはフェニレン基である。-CH[-CH2mCR=CH2]-4-1、-CH[-CH2mCOOCR=CH2]-4-2、-CH[-CH2mOCOCR=CH2]-4-3、-OCOCH=CHCOO-4-4。ただし、Rは、水素原子、メチル基またはハロゲン原子であり、mは0~4の整数である。化合物1としては、他の単量体との重合性、含フッ素共重合体を含む皮膜の柔軟性、疎水性基材に対する含フッ素共重合体の接着性、媒体に対する分散性、乳化重合の容易性等の点から、炭素数が4~6のRF基を有するメタアクリレートが好ましい。化合物1としては、Zが炭素数4~6のRF基であり、Yが炭素数1~4のアルキレン基であり、nが1であり、Xが基3-3である化合物が好ましく、炭素数6のRF基を有するメタクリレートがより好ましい。単量体b:単量体bは、Rf基を有さず、炭素数が1~6のアルキル基を有するメタアクリレートである。単量体bに基づく構成単位を有することにより、撥水性および撥アルコール性を維持しつつ、基材の塗布する際の帯電防止剤の量を低減することができる。また、含フッ素共重合体のコストを抑えることもできる。単量体bとしては、炭素数が1~4のアルキル基を有するメタアクリレートが好ましく、n-ブチルメタアクリレートがより好ましい。単量体c:単量体cは、ハロゲン化オレフィンである。単量体cに基づく構成単位を有することにより、基材への密着性が向上し、撥水性および撥アルコール性がさらに向上する。単量体cとしては、テトラフルオロエチレン、クロロトリフルオロエチレン、フッ化ビニリデン、フッ化ビニル、塩化ビニル、塩化ビニリデンが挙げられ、含フッ素共重合体のコストを抑えることができる点から、塩化ビニル、塩化ビニリデンが好ましく、塩化ビニルがより好ましい。単量体d:単量体dは、Rf基を有さず、架橋しうる官能基を有する単量体である。単量体dに基づく構成単位を有することにより、撥水性および撥アルコール性がさらに向上する。架橋しうる官能基としては、共有結合、イオン結合または水素結合のうち少なくとも1つ以上の結合を有する官能基、または、該結合の相互作用により架橋構造を形成できる官能基が好ましい。また、分子内に活性な有機基、水素やハロゲン等の元素を有する化合物であってもよい。該官能基としては、水酸基、イソシアネート基、ブロックドイソシアネート基、アルコキシシリル基、アミノ基、アルコキシメチルアミド基、シラノール基、アンモニウム基、アミド基、エポキシ基、オキサゾリン基、カルボキシル基、アルケニル基、スルホン酸基等が好ましく、水酸基、ブロックドイソシアネート基、アミノ基、エポキシ基が特に好ましい。単量体dとしては、メタアクリレート類、アクリルアミド類、ビニルエーテル類、ビニルエステル類が好ましい。単量体dとしては、下記の化合物が挙げられる。2-イソシアナトエチルメタアクリレート、3-イソシアナトプロピルメタアクリレート、4-イソシアナトブチルメタアクリレート、2-イソシアナトエチルメタアクリレートの2-ブタノンオキシム付加体、2-イソシアナトエチルメタアクリレートのピラゾール付加体、2-イソシアナトエチルメタアクリレートの3,5-ジメチルピラゾール付加体、2-イソシアナトエチルメタアクリレートの3-メチルピラゾール付加体、2-イソシアナトエチルメタアクリレートのε-カプロラクタム付加体、3-イソシアナトプロピルメタアクリレートの2-ブタノンオキシム付加体、3-イソシアナトプロピルメタアクリレートのピラゾール付加体。3-イソシアナトプロピルメタアクリレートの3,5-ジメチルピラゾール付加体、3-イソシアナトプロピルメタアクリレートの3-メチルピラゾール付加体、3-イソシアナトプロピルメタアクリレートのε-カプロラクタム付加体、4-イソシアナトブチルメタアクリレートの2-ブタノンオキシム付加体、4-イソシアナトブチルメタアクリレートのピラゾール付加体、4-イソシアナトブチルメタアクリレートの3,5-ジメチルピラゾール付加体、4-イソシアナトブチルメタアクリレートの3-メチルピラゾール付加体、4-イソシアナトブチルメタアクリレートのε-カプロラクタム付加体。メトキシメチルメタアクリルアミド、エトキシメチルメタアクリルアミド、ブトキシメチルメタアクリルアミド、ダイアセトンアクリルアミド、γ-メタクリロイルオキシプロピルトリメトキシシラン、トリメトキシビニルシラン、ビニルトリメトキシシラン、ジメチルアミノエチルメタアクリレート、ジエチルアミノエチルメタアクリレート、ジメチルアミノプロピルメタアクリレート、メタアクリロイルモルホリン、メタアクリロイルオキシエチルトリメチルアンモニウムクロライド、メタアクリロイルオキシプロピルトリメチルアンモニウムクロライド、メタアクリルアミドエチルトリメチルアンモニウムクロライド、メタアクリルアミドプロピルトリメチルアンモニウムクロライド。t-ブチルメタアクリルアミドスルホン酸、メタアクリルアミド、N-メチルメタアクリルアミド、N-メチロールメタアクリルアミド、N-ブトキシメチルメタアクリルアミド、ジアセトンメタアクリルアミド、グリシジルメタアクリレート、2-ヒドロキシエチルメタアクリレート、2-ヒドロキシプロピルメタアクリレート、4-ヒドロキシブチルメタアクリレート、3-クロロ-2-ヒドロキシプロピルメタクリレート、ポリアルキレングリコールモノメタアクリレート、ポリアルキレングリコールジメタアクリレート、メタアクリル酸、2-メタアクリロイルオキシエチルコハク酸、2-メタアクリロイルオキシヘキサヒドロフタル酸、2-メタアクリロイルオキシエチルアシッドフォスフェート、アリルメタアクリレート、2-ビニル-2-オキサゾリン、2-ビニル-4-メチル-2-ビニルオキサゾリンヒドロキシエチルメタアクリレートのポリカプロラクトンエステル。トリメタアリルイソシアヌレートTMAIC、日本化成社製、トリアリルシアヌレートTAC、日本化成社製、フェニルグリシジルエチルアクリレートトリレンジイソシアナートAT-600、共栄社化学社製、3-メチルエチルケトオキシムイソシアナトメチル-3,5,5-トリメチルシクロヘキシル2-ヒドロキシエチルメタクリレートシアナートテックコートHE-6P、京絹化成社製。ヒドロキシエチルメタアクリレートのポリカプロラクトンエステルプラクセルFA、FMシリーズダイセル化学工業社製。モノクロロ酢酸ビニル、2-クロロエチルビニルエーテル、2-ヒドロキシエチルビニルエーテル、3-ヒドロキシプロピルビニルエーテル、2-ヒドロキシプロピルビニルエーテル、2-ヒドロキシイソプロピルビニルエーテル、4-ヒドロキシブチルビニルエーテル、4-ヒドロキシシクロヘキシルビニルエーテル、1,6-ヘキサンジオールモノビニルエーテル、1,4-シクロヘキサンジメタノールモノビニルエーテル、ジエチレングリコールモノビニルエーテル、トリエチレングリコールモノビニルエーテル、ジプロピレングリコールモノビニルエーテル、ビニルグリシジルエーテル、2-アミノエチルビニルエーテル、3-アミノプロピルビニルエーテル、2-アミノブチルビニルエーテル、アリルビニルエーテル、1,4-ブタンジオールジビニルエーテル、ノナンジオールジビニルエーテル、シクロヘキサンジオールジビニルエーテル、シクロヘキサンジメタノールジビニルエーテル、トリエチレングリコールジビニルエーテル、トリメチロールプロパントリビニルエーテル、ペンタエリスルトールテトラビニルエーテル。単量体dとしては、撥水性および撥アルコール性の点から、アミド基、水酸基を有する化合物が好ましい。さらに、単量体dとして、親水性基であるアミド基や水酸基等を有することで、含フッ素共重合体のエマルションを安定化させることができる。含フッ素共重合体のエマルションが安定化することによって、疎水性基材を均一に処理でき、撥水性および撥アルコール性が効率よく発揮される。単量体dとして、具体的には、ポリアルキレングリコールモノメタアクリレート、N-メチロールメタアクリルアミド、2-ヒドロキシエチルメタアクリレートが好ましい。単量体e:単量体eは、単量体a、単量体b、単量体cおよび単量体dを除く単量体である。単量体eとしては、本発明の効果を阻害しないものであればよく、単量体a、単量体b、単量体cおよび単量体dを除くメタアクリレート類、アクリルアミド類、ビニルエーテル類、ビニルエステル類等が挙げられる。ただし、炭素数が8以上のRF基を有する単量体および炭素数が8以上のアルキル基を有する単量体は含まれない。単量体に基づく構成単位の組み合わせとしては、撥水性および撥アルコール性の点から、単量体a:炭素数4~6のRF基を有するメタアクリレートに基づく構成単位、単量体b:1~4のアルキル基を有するメタアクリレートに基づく構成単位、単量体c:塩化ビニルに基づく構成単位、および単量体dに基づく構成単位の組み合わせが好ましい。単量体aに基づく構成単位の割合は、撥水性および撥アルコール性の点から、全ての単量体に基づく構成単位100質量のうち、50~90質量であり、55~80質量がより好ましく、60~70質量が特に好ましい。単量体bに基づく構成単位の割合は、撥水性および撥アルコール性の点から、全ての単量体に基づく構成単位100質量のうち、5~45質量であり、5~30質量がより好ましく、5~20質量が特に好ましい。単量体cに基づく構成単位の割合は、基材への密着性および含フッ素共重合体のコストの点から、全ての単量体に基づく構成単位100質量のうち、1~45質量であり、5~40質量がより好ましく、10~35質量が特に好ましい。単量体dに基づく構成単位の割合は、全ての単量体に基づく構成単位100質量のうち、0~10質量が好ましく、撥水性および撥アルコール性の点から、1~8質量がより好ましく、1~5質量が特に好ましい。単量体eに基づく構成単位の割合は、全ての単量体に基づく構成単位100質量のうち、0~20質量が好ましく、0~10質量がより好ましい。本発明における単量体に基づく構成単位の割合は、NMR核磁気共鳴分析および元素分析から求める。なお、NMR分析および元素分析から求められない場合は、撥水剤組成物の製造時の単量体の仕込み量に基づいて算出してもよい。含フッ素共重合体の質量平均分子量Mwは、5000~100,000が好ましく、10,000~100,000がより好ましい。含フッ素共重合体の質量平均分子量Mwが5,000以上であれば、撥水性および撥アルコール性が良好となる。含フッ素共重合体の質量平均分子量Mwが100,000以下であれば、造膜性が良好となり、その結果、撥水性および撥アルコール性を充分に発揮できる。含フッ素共重合体の質量平均分子量Mwは、ゲルパーミエイションクロマトグラフィGPCで測定される、ポリメチルメタクリレート換算の分子量である。媒体媒体としては、水、有機溶媒アルコール、グリコール、グリコールエーテル、ハロゲン化合物、炭化水素、ケトン、エステル、エーテル、窒素化合物、硫黄化合物等が挙げられ、水のみまたは水を含む混合媒体が好ましい。水と併用される有機溶媒重合補助溶媒としては、グリコール系有機溶媒ジプロピレングリコール、3-メトキシ-3-メチル-1-ブタノール等、グリコールエーテル系有機溶媒ジプロピレングリコールモノメチルエーテル等が特に好ましい。媒体は、1種を単独で用いてもよく、2種以上を混合して用いてもよい。界面活性剤界面活性剤としては、アニオン性界面活性剤、ノニオン性界面活性剤、カチオン性界面活性剤、両性界面活性剤等が挙げられる。界面活性剤としては、公知のものを用いればよい。界面活性剤は、1種を単独で用いてもよく、2種以上を混合して用いてもよい。界面活性剤の配合量は、含フッ素共重合体100質量部に対して、1~10質量部が好ましく、1~7質量部がより好ましい。添加剤添加剤としては、公知の撥水剤組成物用の各種添加剤が挙げられる。撥水剤組成物の製造方法本発明の撥水剤組成物は、界面活性剤および重合開始剤の存在下、媒体中にて単量体a、単量体b、および単量体cを含み、必要に応じて、単量体d、単量体eを含む単量体混合物を重合して含フッ素共重合体のエマルションを得た後、該エマルションに、必要に応じて他の媒体、他の界面活性剤、添加剤を配合する方法によって製造される。重合法としては、乳化重合法、分散重合法、懸濁重合法等が挙げられ、乳化重合法が好ましい。また、一括重合であってもよく、多段重合であってもよい。含フッ素共重合体の収率が向上する点から、乳化重合の前に、単量体、界面活性剤および媒体からなる混合物を前乳化することが好ましい。たとえば、単量体、界面活性剤および媒体からなる混合物を、ホモミキサーまたは高圧乳化機で混合分散する。重合開始剤としては、熱重合開始剤、光重合開始剤、放射線重合開始剤、ラジカル重合開始剤、イオン性重合開始剤等が挙げられ、水溶性または油溶性のラジカル重合開始剤が好ましい。ラジカル重合開始剤としては、アゾ系重合開始剤、過酸化物系重合開始剤、レドックス系開始剤等の汎用の開始剤が、重合温度に応じて用いられる。ラジカル重合開始剤としては、アゾ系化合物が特に好ましい。重合温度は20~150°Cが好ましい。重合開始剤の添加量は、単量体混合物の100質量部に対して、0.1~5質量部が好ましく、0.1~3質量部がより好ましい。単量体混合物の重合の際には、分子量調整剤を用いてもよい。分子量調整剤としては、芳香族系化合物、メルカプトアルコール類またはメルカプタン類が好ましく、アルキルメルカプタン類が特に好ましい。分子量調整剤としては、メルカプトエタノール、n-オクチルメルカプタン、n-ドデシルメルカプタン、t-ドデシルメルカプタン、ステアリルメルカプタン、α-メチルスチレンダイマCH2=CPhCH2CCH32PhPhはフェニル基である。等が挙げられる。分子量調整剤の添加量は、単量体混合物の100質量部に対して、0~5質量部が好ましく、0~3質量部がより好ましい。また、ジエチレングリコールビス3-メルカプトブチレート、ペンタエリスリトールテトラキス3-メルカプトブチレート、2,4,6-トリメルカプトトリアジン、1,3,5-トリス3-メルカプトブチルオキシエチル-1,3,5-トリアジン-2,4,61H,3H,5H-トリオン等の多官能メルカプト化合物の存在下で、単量体混合物を重合してもよい。重合の際に用いられる単量体混合物中の各単量体の仕込み量の割合質量は、以下のとおりである。単量体aの割合は、撥水性および撥アルコール性の点から、単量体混合物100質量のうち、50~90質量であり、55~80質量がより好ましく、60~70質量が特に好ましい。単量体bの割合は、撥水性および撥アルコール性の点から、単量体混合物100質量のうち、5~45質量であり、5~30質量がより好ましく、5~20質量が特に好ましい。単量体cの割合は、基材への密着性および含フッ素共重合体のコストの点から、単量体混合物100質量のうち、1~45質量であり、5~40質量がより好ましく、10~35質量が特に好ましい。単量体dの割合は、単量体混合物100質量のうち、0~10質量が好ましく、撥水性および撥アルコール性の点から、1~8質量がより好ましく、1~5質量が特に好ましい。単量体eの割合は、単量体混合物100質量のうち、0~20質量が好ましく、0~10質量がより好ましい。本発明の撥水剤組成物は、含フッ素共重合体が媒体中に粒子として分散していることが好ましい。含フッ素共重合体の平均粒子径は、50~1000nmが好ましく、50~200nmがより好ましい。平均粒子径が50nm以上であれば、界面活性剤を多量に用いる必要がない。平均粒子径が200nm以下であれば、造膜性が良好となり、その結果、撥水性および撥アルコール性を充分に発揮できる。含フッ素共重合体の平均粒子径は、動的光散乱装置、電子顕微鏡等により測定できる。撥水剤組成物の固形分濃度は、製造直後においては、撥水剤組成物100質量中、20~40質量が好ましく、35~40質量がより好ましい。なお、該固形分濃度は、含フッ素共重合体の他、界面活性剤、添加剤も含む濃度である。撥水剤組成物の固形分濃度は、加熱前の撥水剤組成物の質量と、120°Cの対流式乾燥機にて4時間乾燥した後の質量とから計算される。作用効果本発明の撥水剤組成物にあっては、短鎖のアルキル基を有する単量体bに基づく構成単位を有し、炭素数が8以上のアルキル基を有する単量体に基づく構成単位を有さない含フッ素共重合体を含むため、帯電防止剤によって疎水性基材に付与される帯電防止性を妨げることがない。なお、従来では炭素数が8以上の長鎖アルキル基によって補っていた撥水性および撥アルコール性については、単量体aに基づく構成単位の割合を、全ての単量体に基づく構成単位100質量のうち、50質量以上とすることによって、充分なレベルに維持している。また、本発明の撥水剤組成物にあっては、含フッ素共重合体が、単量体aに基づく構成単位および単量体bに基づく構成単位を有し、炭素数が8以上のRF基を有する単量体に基づく構成単位を有さないため、環境負荷を低く抑えることができる。具体的には、環境への影響が指摘されている、ペルフルオロオクタン酸PFOAやペルフルオロオクタンスルホン酸PFOSおよびその前駆体、類縁体の含有量固形分濃度20とした場合の含有量を国際公開第2009/081822号パンフレットに記載の方法によるLC-MS/MS液体クロマトグラフィー質量分析法の分析値として検出限界以下にすることができる。<疎水性基材処理剤組成物>本発明の疎水性基材処理剤組成物は、本発明の撥水剤組成物と、浸透剤と、帯電防止剤とを含む。本発明の疎水性基材処理剤組成物は、本発明の撥水剤組成物を、必要に応じて希釈用媒体で希釈した後、浸透剤、帯電防止剤、必要に応じて他の併用剤を配合することにより調製される。希釈後の撥水剤組成物の固形分濃度は、希釈後の撥水剤組成物100質量中、0.2~5質量が好ましく、0.3~4質量がより好ましい。希釈用の媒体としては、水、有機溶媒が挙げられ、水のみまたは水を含む混合媒体が好ましい。浸透剤を用いることによって、本発明の撥水剤組成物を疎水性基材に浸透させることができる。浸透剤としては、アルコール、アニオン性界面活性剤、ノニオン性界面活性剤、カチオン性界面活性剤、両性界面活性剤等が挙げられ、具体的には、炭素数が1~10のアルキル基を有するアルコール、ポリオキシエチレンアルキルエーテル、NRW-200MitsubishiInternationalPolymerTradeCorporation社製等が挙げられる。浸透剤は、1種を単独で用いてもよく、2種以上を混合して用いてもよい。浸透剤の濃度は、疎水性基材処理剤組成物100質量中、0.01~1.0質量が好ましく、疎水性基材への浸透性と、撥水性および撥アルコール性との両立の点から、0.1~0.5質量がより好ましい。帯電防止剤としては、アニオン性界面活性剤、ノニオン性界面活性剤、カチオン性界面活性剤、両性界面活性剤等が挙げられる。具体的には、アニオン性界面活性剤としては、リン酸エステル系化合物、たとえば、ブチルリン酸金属塩としての、ZELECTYStepan社製、AS-300MitsubishiInternationalPolymerTradeCorporation社製が挙げられる。ノニオン性界面活性剤としては、ポリオキシエチレン系化合物が、カチオン性界面活性剤としては、アルキルアンモニウムクロリド等が、両性界面活性剤としては、アミドアルキルベタイン系化合物等が挙げられる。帯電防止剤の濃度は、疎水性基材処理剤組成物100質量中、0.01~1.0質量が好ましく、帯電防止剤の効果と、撥水性および撥アルコール性との両立の点から、0.1~0.5質量がより好ましい。他の併用剤としては、pH調整剤、難燃剤、柔軟剤、スリップ防止剤、ほつれ防止剤、防しわ剤、汚れ防止剤等が挙げられる。本発明の疎水性基材処理剤組成物にあっては、帯電防止剤と、該帯電防止剤によって疎水性基材に付与される帯電防止性を妨げることなく、疎水性基材に充分な撥水性および撥アルコール性を付与でき、かつ環境負荷の低い本発明の撥水剤組成物と、を含むため、疎水性基材に、充分な帯電防止性と充分な撥水性および撥アルコール性とを同時に付与できる。また、環境負荷も低くできる。<物品>本発明の物品は、疎水性基材を、本発明の疎水性基材処理剤組成物で処理してなるものである。疎水性基材の材料としては、ポリオレフィンポリプロピレン、ポリエチレン等、ポリ塩化ビニル、ナイロン、ポリエステル、ポリスチレン等が挙げられる。疎水性基材の形態としては、ポリオレフィン不織布ポリプロピレン不織布、ポリエチレン不織布、ポリプロピレン、ポリエチレン混紡不織布等、ナイロン不織布、ポリエステル不織布等が挙げられ、医療用ガウンとしてはポリプロピレン不織布が好ましい。処理方法としては、たとえば、疎水性基材を本発明の疎水性基材処理剤組成物に浸漬した後、乾燥する方法;本発明の疎水性基材処理剤組成物を泡加工で疎水性基材の表面に塗布した後、乾燥する方法;ロール、ブレード等によって疎水性基材の表面に本発明の疎水性基材処理剤組成物をコートした後、乾燥する方法;疎水性基材の表面に本発明の疎水性基材処理剤組成物をスプレー塗布した後、乾燥する方法が挙げられる。本発明の物品にあっては、疎水性基材を本発明の疎水性基材処理剤組成物で処理して得られたものであるため、充分な帯電防止性、撥水性および撥アルコール性を有し、かつ環境負荷が低い。以下、実施例によって本発明を詳細に説明するが、本発明はこれらに限定されない。例1~6は実施例であり、例7~10は比較例である。<含フッ素共重合体の物性>下記の回収方法にて回収された含フッ素共重合体について、分子量の測定を行った。回収方法エマルションの6gを、2-プロパノール以下、IPAと記す。の60gに滴下し、撹拌して固体を析出させた。3000rpmで5分間遠心分離した後、得られた固体をデカントした。再度、IPAの12gを加えてよく撹拌した。3000rpmで5分間遠心分離した後、得られた固体を上澄み液から分離し、35°Cで一晩真空乾燥して共重合体を得た。分子量回収した含フッ素共重合体を、フッ素系溶媒旭硝子社製、AK-225/テトラヒドロフラン以下、THFと記す。=6/4体積比の混合溶媒に溶解させ、1質量の溶液とし、0.2μmのフィルタに通し、分析サンプルとした。該サンプルについて、質量平均分子量Mwを測定した。測定条件は下記のとおりである。装置:東ソー社製、HLC-8220GPC、カラム:Polymerlaboratories社製、MIXED-Cおよび100Aを直列でつなげたもの、測定温度:37°C、注入量:50μL、流出速度:1mLミリリットル/分、標準試料:Polymerlaboratories社製、EasiCalPM-2、溶離液:フッ素系溶媒旭硝子社製、AK-225/THF=6/4体積比の混合溶媒。平均粒子径エマルション中の含フッ素共重合体の平均粒子径は、光散乱装置大塚電子社製、FPAR-1000を用いて測定した。<物品の評価>耐水圧WorldwideStrategicPartners以下、WSPと記す。80.1にしたがい、昇圧速度:60mbar/分の条件で、三点水滴が通過した圧力、または評価用サンプルが破断した圧力を耐水圧とした。撥アルコール性WSP80.8にしたがい、表1に示す混合比のイソプロピルアルコール/水の混合溶媒を、評価用サンプル上に滴下し、5分間浸透しなかった混合溶媒の表1中のナンバーの最大の数値を評価値とした。表面電気抵抗値WSP40.1にしたがい、評価用サンプルに荷電圧100Vを印加し、30秒後の表面電気抵抗値を測定した。略号単量体a:C6FMA:C6F13C2H4OCOCCH3=CH2。単量体b:BA:n-ブチルアクリレート関東化学社製、BMA:n-ブチルメタクリレート関東化学社製。単量体b’:LA:ラウリルアクリレート大阪有機化学工業社製、LA、STA:ステアリルアクリレート日油社製、STA、BeA:ベヘニルアクリレート日油社製、ブレンマーVA。単量体c:VCM:塩化ビニル。単量体d:PE-350:ポリエチレングリコールモノメタクリレート日本油脂社製、ブレンマーPE-350、エチレンオキシド付加モル数8、ポリエチレングリコールジメタクリレートを約10質量含む。、N-MAM:N-メチロールアクリルアミド笠野興産社製、NMAM。界面活性剤:Aq-18:モノステアリルトリメチルアンモニウムクロリドライオンアクゾ社製、アーカード18-63、P-204:エチレンオキシドプロピレンオキシド重合物日本油脂社製、プロノン204、エチレンオキシドの割合:40質量、AM3130N:ヤシ油脂肪酸アミドプロピルベタイン液日本サーファクタント社製、NIKKOLAM-3130N、E430:ポリオキシエチレンオレイルエーテル花王社製、エマルゲン430、エチレンオキシド付加モル数30、分子量調整剤:DoSH:n-ドデシルメルカプタン。重合開始剤:VA-061:2,2-アゾビス[2-2-イミダゾリン-2-イルプロパン]和光純薬社製、VA-061。媒体:水:イオン交換水。重合補助溶媒:DPG:ジプロピレングリコール、ソルフィット:3-メトキシ-3-メチル-1-ブタノールクラレ社製、DPM:ジプロピレングリコールモノメチルエーテル協和発酵ケミカル社製、アーコソルブDPM。例1ガラス製オートクレーブに、C6FMAの209.5g、BMAの34.9g、PE-350の6.98g、P-204の3.1g、AM3130Nの3.1g、E-430の10.8g、水の434.2g、DPGの104.8g、およびDoSHの3.5gを入れて、60°Cで60分間加温した後、高圧乳化機日本精機社製を用いて10MPaで前処理し、40MPaで本処理して乳化液を得た。得られた乳化液の714.8gを、ステンレス製反応容器に入れ、VA-061の1.4gを加えて、30°C以下に冷却した。気相を窒素置換し、VCMの78.2gを導入した後、撹拌しながら55°Cで1時間、60°Cで10時間重合反応を行い、固形分濃度34.0質量のエマルションからなる撥水剤組成物を得た。例2PE-350を0g、VCMを83.0gに変更した以外は、例1と同様にしてエマルションからなる撥水剤組成物を得た。例3C6FMAを244.4g、BMAを69.8g、およびVCMを22.4gに変更した以外は、例1と同様にしてエマルションからなる撥水剤組成物を得た。例4PE-350をN-MAMに変更した以外は、例1と同様にしてエマルションからなる撥水剤組成物を得た。例5BMAをBAに変更した以外は、例1と同様にしてエマルションからなる撥水剤組成物を得た。例6AM3130NをAq-18に変更した以外は、例1と同様にしてエマルションからなる撥水剤組成物を得た。例7C6FMAを139.7g、BMAを104.8gに変更した以外は、例1と同様にしてエマルションからなる撥水剤組成物を得た。例8BMAをLAに変更した以外は、例1と同様にしてエマルションからなる撥水剤組成物を得た。例9BMAをSTAに変更した以外は、例1と同様にしてエマルションからなる撥水剤組成物を得た。例10BMAをBeAに変更した以外は、例1と同様にしてエマルションからなる撥水剤組成物を得た。評価撥水剤組成物を、固形分濃度が0.25質量になるように水で希釈し、浸透剤MitsubishiInternationalPolymerTradeCorporation社製、NRW-200を、濃度が0.25質量となるように添加し、さらに帯電防止剤MitsubishiInternationalPolymerTradeCorporation社製、AS-300を、濃度が0.3質量となるように添加して疎水性基材処理剤組成物を得た。ポリプロピレン不織布坪量:63g/m2を疎水性基材処理剤組成物に浸漬した後、マングルで余分な液を除去した。標準ピックアップは140とした。ポリプロピレン不織布を125°Cで4分間熱処理し、評価用サンプルを得た。サンプルの撥水性耐水圧、撥アルコール性、および表面電気抵抗値帯電防止性を評価した。結果を表2および3にまとめて示す。"